(57)【要約】【課題】高速、かつ、高ＲＲ比でのペースト押出成形においても、低い押出圧力で表面平滑性に優れる成形物を成形でき、電線の被覆に用いた場合には、芯線との密着性に優れる成形物（被覆）を形成でき、耐熱性にも優れるペースト押出成形用テトラフルオロエチレン共重合体とその製造方法および成形物の提供。【解決手段】テトラフルオロエチレンに基づく単位と、ＣＨ２＝ＣＨ−ＣｎＦ２ｎ＋１（ｎは２〜６の整数である。）で表されるモノマー（Ｉ）に基づく単位とからなり、テトラフルオロエチレンに基づく単位の含有量を１００ｍｏｌ％とした場合に、モノマー（Ｉ）に基づく単位の含有量が０．００９〜０．０１１ｍｏｌ％で、標準比重が２．１４０〜２．１７０で、特定の測定方法によるペースト押出圧力が２０〜４０ＭＰａであるペースト押出成形用テトラフルオロエチレン共重合体。【選択図】なし【特許請求の範囲】
【請求項１】
テトラフルオロエチレンに基づく単位と、下記一般式（Ｉ）で表されるモノマーに基づく単位とからなり、
テトラフルオロエチレンに基づく単位の含有量を１００ｍｏｌ％とした場合に、一般式（Ｉ）で表されるモノマーに基づく単位の含有量が０．００９〜０．０１１ｍｏｌ％であり、
標準比重が２．１４０〜２．１７０であり、
下記測定方法によるペースト押出圧力が２０〜４０ＭＰａであることを特徴とするペースト押出成形用テトラフルオロエチレン共重合体。
ＣＨ２＝ＣＨ−ＣｎＦ２ｎ＋１      （Ｉ）
（式中、ｎは２〜６の整数である。）
［ペースト押出圧力の測定方法］
（１）試料２２６．８ｇと、イソパラフィン炭化水素１００％からなり、初留点１８０℃、乾点１８８℃、引火点５４℃、密度（１５℃）０．７５８ｇ／ｃｍ３、ＫＢ値２６、アニリン点８５℃、芳香族含有量＜０．０１質量％である潤滑剤４３．２ｇとをガラス瓶中で混合し、２５℃で８時間熟成する。
（２）内径３９．４ｍｍのシリンダー（ａ）に、上記（１）で熟成した混合物を充填し、シリンダー（ａ）に挿入したピストンに５５ｋｇｆ（５３９Ｎ）の荷重を加え、２分間保持する。
（３）シリンダー（ａ）から上記混合物を取出し、シリンダー（ｂ）（内径４０．３ｍｍ）付の押出ダイ（ダイ角：２０°、オリフィスの直径：１．２７４ｍｍ）に入れて、ラムスピード２０ｍｍ／分、ダイ温度４０℃で上記混合物を押出し、ひも状物（ビード）を得る。なお、リダクション比（ＲＲ比）は１０００である。
（４）押出圧力が平衡状態になった際の押出力をシリンダー（ｂ）の内径基準の断面積で除した値をペースト押出圧力（ＭＰａ）とする。
【請求項２】
請求項１に記載のペースト押出成形用テトラフルオロエチレン共重合体がペースト押出成形されたことを特徴とする成形物。
【請求項３】
請求項１に記載のペースト押出成形用テトラフルオロエチレン共重合体からなることを特徴とする電線被覆材料。
【請求項４】
ペースト押出成形用テトラフルオロエチレン共重合体の製造方法であって、
前記ペースト押出成形用テトラフルオロエチレン共重合体は、テトラフルオロエチレンに基づく単位と、下記一般式（Ｉ）で表されるモノマーに基づく単位とからなり、
テトラフルオロエチレンに基づく単位の含有量を１００ｍｏｌ％とした場合に、一般式（Ｉ）で表されるモノマーに基づく単位の含有量が０．００９〜０．０１１ｍｏｌ％であり、
前記テトラフルオロエチレンと、前記一般式（Ｉ）で表されるモノマーとを連鎖移動剤の非存在下で重合する工程（ｃ）と、
該工程（ｃ）の後に、テトラフルオロエチレンのみを連鎖移動剤の存在下で重合する工程（ｓ）と、を有し、
前記ペースト押出成形用テトラフルオロエチレン共重合体の重合に使用するテトラフルオロエチレンの全量の８０質量％を重合反応容器に投入した以降に、前記連鎖移動剤を前記重合反応容器に添加して、前記工程（ｓ）を行う、ペースト押出成形用テトラフルオロエチレン共重合体の製造方法。
ＣＨ２＝ＣＨ−ＣｎＦ２ｎ＋１      （Ｉ）
（式中、ｎは２〜６の整数である。）
【請求項５】
請求項４に記載の製造方法で製造されたペースト押出成形用テトラフルオロエチレン共重合体がペースト押出成形されたことを特徴とする成形物。
【請求項６】
請求項４に記載の製造方法で製造されたペースト押出成形用テトラフルオロエチレン共重合体からなることを特徴とする電線被覆材料。
【請求項７】
芯線に、請求項３または請求項６に記載の電線被覆材料を用いてなる被覆が設けられたことを特徴とする電線。
【発明の詳細な説明】
【技術分野】
【０００１】
本発明は、ペースト押出成形用テトラフルオロエチレン共重合体、該共重合体の製造方法および成形物に関する。
【背景技術】
【０００２】
ポリテトラフルオロエチレン（以下、「ＰＴＦＥ」とも記す。）のファインパウダーは、水性媒体中で乳化剤を用いて重合する乳化重合法により、テトラフルオロエチレン（以下、「ＴＦＥ」とも記す。）を重合して重合体微粒子を得て、該重合体微粒子を凝集させる方法で製造される。
ＰＴＦＥは、溶融粘度が極めて高く、一般の熱可塑性樹脂に適用される押出成形等の成形方法では成形できない。そのため、ＰＴＦＥの成形方法としては、ＰＴＦＥのファインパウダーに潤滑剤を混ぜて予備成形物を得て、該予備成形物を押出成形することにより成形物を得る、ペースト押出成形が採用される。ペースト押出成形で成形される成形物としては、たとえば電線の被覆、チューブ、シール材等が挙げられる。
【０００３】
ＰＴＦＥをペースト押出成形する際の成形性を改良するために、ＴＦＥと共重合可能な少量のコモノマーを用いて、ＰＴＦＥを変性する方法が知られている。コモノマーとしては、たとえば、ヘキサフルオロプロピレン（以下、「ＨＦＰ」ともいう。）を代表とするパーフルオロアルキルトリフルオロエチレンコモノマー；パーフルオロアルキルオキシトリフルオロエチレン；クロロトリフルオロエチレン（以下、「ＣＴＦＥ」ともいう。）；ω−ヒドロパーフルオロオレフィン；フッ化ビニリデン等が挙げられる。
【０００４】
ところが、ＰＴＦＥを変性した場合、得られたＴＦＥ共重合体の耐熱性が低下する場合がある。そこで、耐熱性の低下を抑制する方法として、たとえば、特許文献１には、Ｒfａ−ＣＨ＝ＣＨ２（Ｒfａはパーフルオロアルキル基）で示されるパーフルオロアルキルエチレンをコモノマーとして使用し、ＰＴＦＥを変性する方法が提案されている。特許文献２には、コモノマーとしてパーフルオロブチルエチレン（以下、「ＰＦＢＥ」とも記す。）を使用してコアを形成し、コモノマーとしてＨＦＰを使用してシェルを形成し、粒子をコア−シェル構造とする方法が開示されている。
【０００５】
一方、ＴＦＥ共重合体を電線の被覆に使用する場合には、ＴＦＥ共重合体が芯線（導体）との密着性に優れることが求められる。
たとえば特許文献３には、電線の被覆向けの技術として、パーフルオロアルキルエチレンとフルオロアルキルビニルエーテルまたはフルオロオレフィンとを用いて、ＰＴＦＥを変性する方法が記載されている。
【先行技術文献】
【特許文献】
【０００６】
【特許文献１】特開昭６０−４２４４６号公報
【特許文献２】特開平９−８７３３４号公報
【特許文献３】特表平１１−５０９２４５号公報
【発明の概要】
【発明が解決しようとする課題】
【０００７】
しかしながら、特許文献１および２の技術では、変性に使用するコモノマーの量が多いこと等から、得られたＴＦＥ共重合体粒子の一次粒子径が小さく、そのため、ペースト押出成形時の押出圧力が高くなる傾向がある。押出圧力が高くなると、押出成形を安定に行うことが困難となり、その結果、得られる成形物の表面に波打ちが認められる等、表面平滑性が低下しやすい。このような傾向は、たとえば電線の被覆等を高速、かつ、高いＲＲ比で成形する際に顕著となり、生産性と品質の維持との両立が困難である。
なお、ＲＲ比とは、押出成形におけるリダクション比であり、絞り比とも呼ばれる。
【０００８】
また、特許文献２の技術で用いられるＨＦＰは、じょ限量０．１ｐｐｍの毒性ガスであるとともに、通常は液化高圧ガスとして存在する物質であり、取り扱いが難しい。そのため、ＨＦＰをコモノマーとして使用する場合には、特殊な設備を用いる必要があり、製造設備が高コスト化する傾向にあった。
【０００９】
特許文献３の実施例で製造されたＴＦＥ共重合体は、標準比重（以下、「ＳＳＧ」とも記す。）の値が大きく、分子量が小さいと考えられる。ＳＳＧは分子量の指標であり、ＳＳＧが大きいほど、分子量が小さいことを意味する。そのため、特許文献３の実施例の共重合体は、被覆と芯線との密着性が不充分であると推測される。
【００１０】
本発明は、高速、かつ、高ＲＲ比でのペースト押出成形においても、低い押出圧力で表面平滑性に優れる成形物を成形でき、電線の被覆に用いた場合には、芯線との密着性に優れる成形物（被覆）を形成でき、耐熱性にも優れるペースト押出成形用ＴＦＥ共重合体とその製造方法および成形物の提供を目的とする。
【課題を解決するための手段】
【００１１】
本発明者は鋭意検討した結果、コモノマーとしてごく微量のパーフルオロアルキルエチレンのみを用いて変性を行ったＴＦＥ共重合体からなるコアと、分子量が低く制御されたＰＴＦＥからなるシェルとを有するコア−シェル構造を形成するとともに、ＳＳＧが適度な範囲に制御されたＴＦＥ共重合体が、各種特性をバランス良く備え、上記課題を解決できることを見出し、本発明を完成させた。
【００１２】
本発明は、以下の構成［１］〜［７］を有する。
［１］テトラフルオロエチレンに基づく単位と、下記一般式（Ｉ）で表されるモノマーに基づく単位とからなり、
テトラフルオロエチレンに基づく単位の含有量を１００ｍｏｌ％とした場合に、一般式（Ｉ）で表されるモノマーに基づく単位の含有量が０．００９〜０．０１１ｍｏｌ％であり、
標準比重が２．１４０〜２．１７０であり、
下記測定方法によるペースト押出圧力が２０〜４０ＭＰａであることを特徴とするペースト押出成形用テトラフルオロエチレン共重合体。
ＣＨ２＝ＣＨ−ＣｎＦ２ｎ＋１      （Ｉ）
（式中、ｎは２〜６の整数である。）
［ペースト押出圧力の測定方法］
（１）試料２２６．８ｇと、イソパラフィン炭化水素１００％からなり、初留点１８０℃、乾点１８８℃、引火点５４℃、密度（１５℃）０．７５８ｇ／ｃｍ３、ＫＢ値２６、アニリン点８５℃、芳香族含有量＜０．０１質量％である潤滑剤４３．２ｇとをガラス瓶中で混合し、２５℃で８時間熟成する。
（２）内径３９．４ｍｍのシリンダー（ａ）に、上記（１）で熟成した混合物を充填し、シリンダー（ａ）に挿入したピストンに５５ｋｇｆ（５３９Ｎ）の荷重を加え、２分間保持する。
（３）シリンダー（ａ）から上記混合物を取出し、シリンダー（ｂ）（内径４０．３ｍｍ）付の押出ダイ（ダイ角：２０°、オリフィスの直径：１．２７４ｍｍ）に入れて、ラムスピード２０ｍｍ／分、ダイ温度４０℃で上記混合物を押出し、ひも状物（ビード）を得る。なお、リダクション比（ＲＲ比）は１０００である。
（４）押出圧力が平衡状態になった際の押出力をシリンダー（ｂ）の内径基準の断面積で除した値をペースト押出圧力（ＭＰａ）とする。
［２］［１］に記載のペースト押出成形用テトラフルオロエチレン共重合体がペースト押出成形されたことを特徴とする成形物。
［３］［１］に記載のペースト押出成形用テトラフルオロエチレン共重合体からなることを特徴とする電線被覆材料。
［４］ペースト押出成形用テトラフルオロエチレン共重合体の製造方法であって、
前記ペースト押出成形用テトラフルオロエチレン共重合体は、テトラフルオロエチレンに基づく単位と、下記一般式（Ｉ）で表されるモノマーに基づく単位とからなり、
テトラフルオロエチレンに基づく単位の含有量を１００ｍｏｌ％とした場合に、一般式（Ｉ）で表されるモノマーに基づく単位の含有量が０．００９〜０．０１１ｍｏｌ％であり、
前記テトラフルオロエチレンと、前記一般式（Ｉ）で表されるモノマーとを連鎖移動剤の非存在下で重合する工程（ｃ）と、
該工程（ｃ）の後に、テトラフルオロエチレンのみを連鎖移動剤の存在下で重合する工程（ｓ）と、を有し、
前記ペースト押出成形用テトラフルオロエチレン共重合体の重合に使用するテトラフルオロエチレンの全量の８０質量％を重合反応容器に投入した以降に、前記連鎖移動剤を前記重合反応容器に添加して、前記工程（ｓ）を行う、ペースト押出成形用テトラフルオロエチレン共重合体の製造方法。
ＣＨ２＝ＣＨ−ＣｎＦ２ｎ＋１      （Ｉ）
（式中、ｎは２〜６の整数である。）
［５］［４］に記載の製造方法で製造されたペースト押出成形用テトラフルオロエチレン共重合体がペースト押出成形されたことを特徴とする成形物。
［６］［４］に記載の製造方法で製造されたペースト押出成形用テトラフルオロエチレン共重合体からなることを特徴とする電線被覆材料。
［７］芯線に、［３］または［６］に記載の電線被覆材料を用いてなる被覆が設けられたことを特徴とする電線。
【発明の効果】
【００１３】
本発明によれば、高速、かつ、高ＲＲ比でのペースト押出成形においても、低い押出圧力で表面平滑性に優れる成形物を成形でき、電線の被覆に用いた場合には、芯線との密着性に優れる成形物（被覆）を形成でき、耐熱性にも優れるペースト押出成形用ＴＦＥ共重合体とその製造方法および成形物を提供できる。
【図面の簡単な説明】
【００１４】
【図１】電線引き抜き強度の測定法を説明する概略図である。
【発明を実施するための形態】
【００１５】
＜ペースト押出成形用ＴＦＥ共重合体＞
本発明のペースト押出成形用ＴＦＥ共重合体（以下、単に「ＴＦＥ共重合体」とも記す。）は、ＴＦＥに基づく単位（以下、「ＴＦＥ単位」とも記す。）と、下記一般式（Ｉ）で表されるモノマー（以下、「モノマー（Ｉ）」とも記す。）に基づく単位（以下、「単位（Ｉ）」とも記す。）とからなり、ＴＦＥ単位の含有量を１００ｍｏｌ％とした場合に、単位（Ｉ）の含有量が０．００９〜０．０１１ｍｏｌ％で、標準比重（ＳＳＧ）が２．１４０〜２．１７０で、後述の測定方法によるペースト押出圧力が２０〜４０ＭＰａである。
【００１６】
ＣＨ２＝ＣＨ−ＣｎＦ２ｎ＋１      （Ｉ）
（式中、ｎは２〜６の整数である。）
【００１７】
モノマー（Ｉ）は、ＴＦＥとの充分な共重合反応性を有する。モノマー（Ｉ）をコモノマーとして用いることにより、ＴＦＥ共重合体の一次粒子の粒径が均一になり、粒度分布がシャープになり、一次粒子中の異形粒子が減少することが期待される。そのため、ＴＦＥ共重合体のペースト押出成形性が向上し、高速、かつ、高ＲＲ比でペースト押出成形を行った際にも、低い押出圧力で押出成形を安定に行って、表面平滑性に優れる成形物を製造できると考えられる。また、モノマー（Ｉ）をコモノマーとして用いることにより、ＴＦＥ共重合体は耐熱性を維持できる。
なお、高ＲＲ比とは、ＲＲ比が１０００以上のことをいう。
【００１８】
式（Ｉ）中のｎは、２〜６の整数であり、ＴＦＥ共重合体のペースト押出成形性がより優れる点から、４〜６の整数が好ましく、４が特に好ましい。ｎが４の場合のモノマー（Ｉ）は、ＰＦＢＥである。
モノマー（Ｉ）は、１種を単独で用いても２種以上を組み合わせて用いてもよい。
【００１９】
ＴＦＥ共重合体中の単位（Ｉ）の含有量は、ＴＦＥ単位の含有量を１００ｍｏｌ％とした場合に、０．００９〜０．０１１ｍｏｌ％であり、０．０１０〜０．０１１ｍｏｌ％が好ましく、０．０１０ｍｏｌ％が特に好ましい。これによりＴＦＥ共重合体は、ペースト押出成形性に優れ、高速、かつ、高ＲＲ比でペースト押出成形を行った際にも、低い押出圧力で押出成形を安定に行って、表面平滑性に優れる成形物を製造できる。そのため、生産性と品質の維持とを両立できる。また、ＴＦＥ共重合体は耐熱性を備え、たとえば自動車等の車両に使用される電線の被覆材料等、高い耐熱性が要求される用途にも好適に使用できる。
【００２０】
単位（Ｉ）の含有量が上記範囲を超えると、得られるＴＦＥ共重合体の一次粒子径が小さくなる。その結果、ペースト押出成形性が低下して押出圧力が高くなり、押出成形を安定に行うことが困難となり、得られる成形物の表面に波打ちが認められる等、表面平滑性が低下しやすい。また、単位（Ｉ）は、水素原子を有する単位であるため、その含有量が過度に増加すると、ＴＦＥ共重合体の耐熱性が低下することが懸念される。
単位（Ｉ）の含有量が上記範囲の下限値未満では、モノマー（Ｉ）を共重合させることによる効果が得られ難く、一次粒子の粒径がばらつき、粒度分布がブロードになると考えられ、押出成形の安定性が不充分となり、表面平滑性が低下する。また、得られるＴＦＥ共重合体中に白点が生じ、それにより、成形物の透明性も低下し、成形物外観が悪化しやすい。
【００２１】
ＴＦＥ共重合体の単位（Ｉ）の含有量は、後述のように、ＴＦＥ共重合体の赤外吸収スペクトル分析により求められる。
【００２２】
ＴＦＥ共重合体のＳＳＧは、２．１４０〜２．１７０であり、２．１５０〜２．１７０が好ましく、２．１５０〜２．１６０が特に好ましい。ＳＳＧは分子量の指標であり、ＳＳＧが大きいほど、分子量が小さいことを意味する。ＳＳＧが上記範囲の下限値未満では、ペースト押出成形性が低下して押出圧力が高くなり、押出成形を安定に行うことが困難となり、得られる成形物の表面に波打ちが認められる等、表面平滑性が低下しやすい。ＳＳＧが上記範囲の上限値を超えると、たとえば電線被覆材料として用いた場合に、被覆と芯線との密着性が低下し、後述の電線引き抜き強度が低下する。
【００２３】
ＴＦＥ共重合体のＳＳＧは、ＴＦＥ共重合体を製造する際の重合条件（重合圧力等。）を制御することで、上記範囲内に調整できる。また、詳しくは後述するように、ＴＦＥ共重合体を重合する際に、重合に使用するＴＦＥの全量の８０質量％を重合反応容器に投入した以降に、連鎖移動剤を重合反応容器に添加する方法によれば、得られるＴＦＥ共重合体のＳＳＧを上記上限値以下に制御しやすい。
ＴＦＥ共重合体のＳＳＧは、ＡＳＴＭ  Ｄ４８９５−０４に準拠して測定する。
【００２４】
ＴＦＥ共重合体の下記測定方法によるペースト押出圧力は２０〜４０ＭＰａであり、２５〜４０ＭＰａが好ましく、２５〜３２ＭＰａが特に好ましい。ペースト押出圧力が上記範囲の下限値未満であると、ペースト押出成形により得られる成形物にミクロボイドが発生したり、成形物の機械的性質が低下したりする。ペースト押出圧力が上記範囲を超えると、ペースト押出成形を安定に行うことが困難となり、得られる成形物の表面に波打ちが認められる等、表面平滑性が低下しやすい。
【００２５】
［ペースト押出圧力の測定方法］
（１）試料２２６．８ｇと、イソパラフィン炭化水素１００％からなり、初留点１８０℃、乾点１８８℃、引火点５４℃、密度（１５℃）０．７５８ｇ／ｃｍ３、ＫＢ（カウリ・ブタノール値）２６、アニリン点８５℃、芳香族含有量＜０．０１質量％である潤滑剤４３．２ｇとをガラス瓶中で混合し、２５℃で８時間熟成する。
なお、各値は、下記規格に準拠して測定した値である。
初留点：ＪＩＳ−Ｋ−２２５４
乾点：ＪＩＳ−Ｋ−２２５４
引火点：ＡＳＴＭ  Ｄ−５６
密度：ＪＩＳ−Ｋ−２２４９
ＫＢ値：ＡＳＴＭ  Ｄ１１３３−６１
アニリン点：ＪＩＳ−Ｋ−２２５６
芳香族含有量：ＪＩＳ−Ｋ−２５３６
（２）内径３９．４ｍｍのシリンダー（ａ）に、上記（１）で熟成した混合物を充填し、シリンダー（ａ）に挿入したピストンに５５ｋｇｆ（５３９Ｎ）の荷重を加え、２分間保持する。
（３）シリンダー（ａ）から上記混合物を取出し、シリンダー（ｂ）（内径４０．３ｍｍ）付の押出ダイ（ダイ角：２０°、オリフィスの直径：１．２７４ｍｍ）に入れて、ラムスピード２０ｍｍ／分、ダイ温度４０℃で上記混合物を押出し、ひも状物（ビード）を得る。なお、リダクション比（ＲＲ比）は１０００である。
シリンダー（ａ）からの混合物の取出しは、たとえばコルクスクリューが有するようなスクリュー棒（ステンレス製）を備えた治具を用い、混合物をシリンダー（ａ）の上部から引き抜く方法で行った。
（４）押出後半において、押出圧力が平衡状態になった際の押出力をシリンダー（ｂ）の内径基準の断面積で除した値をペースト押出圧力（ＭＰａ）とする。
【００２６】
上記（１）で使用する潤滑剤としては、「アイソパー（登録商標）Ｈ」（Ｅｘｘｏｎ社製、ｃａｓ番号：６４７４２−４８−９）が挙げられる。
【００２７】
ＴＦＥ共重合体の平均一次粒子径は、０．１０〜０．５０μｍの範囲が好ましく、０．２０〜０．２５μｍの範囲が特に好ましい。平均一次粒子径が上記範囲の下限値以上であると、低い押出圧力でペースト押出成形でき、表面に波打ち等のない、表面平滑性に優れた成形物が得られやすい。平均一次粒子径が上記範囲の上限値以下であると、押出時の粒子間の空隙が少なくなるため、押出安定性に優れ、結果として表面平滑性に優れた成形物が得られやすい。
ＴＦＥ共重合体の平均一次粒子径は、試料として、ＴＦＥ共重合体の乳化分散液を用い、レーザー散乱法粒子径分布分析計により測定する。
【００２８】
後述の方法で測定されるＴＦＥ共重合体の電線引き抜き強度は、２０〜４０Ｎの範囲が好ましく、２５〜３５Ｎが好ましい。電線引き抜き強度が上記範囲内であると、電線の被覆を形成した場合に、ＴＦＥ共重合体を用いてなる被覆と芯線の密着性に優れる。
電線引き抜き強度の測定方法は、実施例にて説明する。
【００２９】
ＴＦＥ共重合体の熱不安定指数（以下、「ＴＩＩ」とも記す。）は、０〜１０の範囲が好ましく、０〜８がより好ましい。ＴＩＩは耐熱性の指標であり、ＴＩＩが小さいほど、耐熱性に優れることを意味する。ＴＩＩが上記範囲内であると、たとえば自動車等の車両に使用される電線の被覆等、高い耐熱性が要求される用途にも好適に使用できる。
ＴＦＥ共重合体のＴＩＩは、ＡＳＴＭ  Ｄ４８９５−０４に準拠して測定する。
【００３０】
＜ペースト押出成形用ＴＦＥ共重合体の製造方法＞
本発明のＴＦＥ共重合体は、ＴＦＥとモノマー（Ｉ）とを連鎖移動剤の非存在下で重合する工程（ｃ）と、該工程（ｃ）の後に、ＴＦＥのみを連鎖移動剤の存在下で重合する工程（ｓ）とを有する方法により製造できる。
工程（ｃ）および工程（ｓ）において、ＴＦＥ共重合体の重合に使用するＴＦＥは、連続的または断続的に重合反応容器に投入する。連鎖移動剤は、詳しくは後述するように、ＴＦＥ共重合体の重合に使用するＴＦＥの全量の８０質量％を重合反応容器に投入した以降に、添加する。
モノマー（Ｉ）は、詳しくは後述のとおり、初期一括添加が好ましい。モノマー（Ｉ）は重合反応性が高いため、工程（ｃ）の途中までに、その全量がＴＦＥと共重合する。そのため、工程（ｃ）には、連鎖移動剤の非存在下でＴＦＥとモノマー（Ｉ）とが共重合する段階（ｍ１）と、該段階（ｍ１）の後に、連鎖移動剤の非存在下でＴＦＥのみが重合する段階（ｍ２）とが存在する。
工程（ｃ）および工程（ｓ）は、同一の重合反応容器内で連続的に行う。
【００３１】
ＴＦＥ共重合体の重合方法としては、乳化重合法が好ましい。乳化重合法は、重合反応時に、水性媒体、乳化剤、安定化助剤および重合開始剤等を用いる方法である。
【００３２】
乳化剤としては、たとえば下記一般式（ＩＩ）で表される含フッ素系乳化剤が好ましい。乳化剤は、１種を単独で用いても２種以上を組み合わせて用いてもよい。
ＸＣＦ２ＣＦ２（Ｏ）ｍＣＦ２ＣＦ２ＯＣＦ２ＣＯＯＡ    （ＩＩ）
式中、Ｘは水素原子またはフッ素原子、Ａは水素原子、アルカリ金属またはＮＨ４であり、ｍは０〜１の整数である。
一般式（ＩＩ）で表される含フッ素系乳化剤としては、従来使用されてきたパーフルオロオクタン酸塩類と比較して生物蓄積性が低く、環境負荷が低い、ＣＦ３ＣＦ２ＯＣＦ２ＣＦ２ＯＣＦ２ＣＯＯＮＨ４（以下、「ＥＥＡ」とも記す。）が挙げられる。
【００３３】
乳化剤の使用量は、重合に使用するＴＦＥの全量に対して、質量基準で、１５００〜２００００ｐｐｍが好ましく、さらに好ましくは５０００〜１５０００ｐｐｍが好ましく、７０００〜１２０００ｐｐｍが特に好ましい。乳化剤の使用量が多すぎると一次粒子が棒状形状を呈するようになり、水性乳化液が不安定となる。
【００３４】
安定化助剤としては、パラフィンワックス、フッ素系オイル、フッ素系溶剤、シリコーンオイル等が好ましく、パラフィンワックスがより好ましい。安定化助剤は、１種を単独で使用しても２種以上を組み合わせて用いてもよい。
パラフィンワックスの性状としては、室温で液体でも、半固体でも、固体であってもよいが、炭素数１２以上の飽和炭化水素からなるパラフィンワックスが好ましい。パラフィンワックスの融点は、通常４０〜６５℃が好ましく、５０〜６５℃がより好ましい。
安定化助剤の使用量は、重合反応容器に仕込んだ水の質量を１００質量％としたときに、０．１〜１２質量％が好ましく、０．１〜８質量％がより好ましい。
【００３５】
重合開始剤としては、水溶性ラジカル開始剤、水溶性酸化還元系触媒等が好ましい。水溶性ラジカル開始剤としては、過硫酸アンモニウム、過硫酸カリウム等の過硫酸塩、ジコハク酸過酸化物、ビスグルタル酸過酸化物、ｔｅｒｔ−ブチルヒドロパーオキシド等の水溶性有機過酸化物が好ましい。
重合開始剤は、１種を単独で用いても２種以上を組み合わせて用いてもよいが、過硫酸塩とジコハク酸過酸化物の混合系が好ましい。
重合開始剤の使用量は、重合に使用するＴＦＥの全量を１００質量％としたときに、０．０１〜０．２０質量％が好ましく、０．０１〜０．１５質量％がより好ましい。
【００３６】
（工程（ｃ））
工程（ｃ）では、ＴＦＥとモノマー（Ｉ）とを連鎖移動剤の非存在下で重合する。モノマー（Ｉ）は、該工程（ｃ）の段階（ｍ１）において、その全量（仕込み量の全量）がＴＦＥと共重合する。これにより、工程（ｃ）の段階（ｍ１）で、ＴＦＥ単位と単位（Ｉ）とからなるＴＦＥ共重合体により、粒子のコアが形成される。段階（ｍ１）の後の段階（ｍ２）では、ＴＦＥのみが連鎖移動剤の非存在下で重合することにより、段階（ｍ１）で形成されたコアの外側に、コアと同程度の分子量を有し、ＴＦＥ単位のみからなるＰＴＦＥ層が形成される。
【００３７】
工程（ｃ）では、連鎖移動剤を用いない。連鎖移動剤を用いて重合を行うと、一般に、生成する重合体の分子量が小さくなる。工程（ｃ）では、連鎖移動剤の非存在下で共重合を行うことにより、コアの分子量の低下を抑制でき、最終的に得られるＴＦＥ共重合体のＳＳＧを上記範囲の上限値以下に制御できる。そのため、得られたＴＦＥ共重合体を用いて電線の被覆を形成した場合に、被覆と芯線との密着性が優れる。
仮に、連鎖移動剤の存在下で共重合すると、得られたＴＦＥ共重合体は、粒子全体が低分子量化し、芯線との密着性が低下する。また、過度にペースト押出成形時の押出圧力が下がり、成形物におけるミクロボイドの発生、成形物の機械的性質の低下が生じる懸念がある。
【００３８】
モノマー（Ｉ）の添加方法としては、重合反応を開始する前に、その全量を重合反応容器に仕込んでおく、初期一括添加が好ましい。初期一括添加することにより、モノマー（Ｉ）の全量が、工程（ｃ）でＴＦＥと共重合しやすく、コアのみがモノマー（Ｉ）で変性される。コアのみが変性されて得られるＴＦＥ共重合体は、一次粒子の粒径が均一になり、異形粒子の生成も抑制され、ペースト押出成形性に優れる。
仮に、モノマー（Ｉ）を重合反応の開始前だけでなく、重合反応の開始後にも逐次添加すると、最終的に得られるＴＦＥ共重合体の一次粒子径が小さくなったり、異形粒子が生成したりしやすく、その結果、ペースト押出成形性が低下し、上記測定方法によるペースト押出圧力が上記範囲の上限値を超えやすい。このようにして得られたＴＦＥ共重合体をペースト押出成形すると、得られる成形物の表面に波打ちが認められる等、表面平滑性が低下しやすい。
【００３９】
ＴＦＥは、常法により、重合反応容器に添加する。具体的には、重合圧力が所定の圧力となるように、連続的または断続的に添加する。
【００４０】
（工程（ｓ））
工程（ｓ）は、ＴＦＥのみを連鎖移動剤の存在下で重合する工程である。連鎖移動剤の存在下で重合を行うことにより、工程（ｃ）で形成されたコアおよびＰＴＦＥ層の外側に、コアおよびＰＴＦＥ層よりも分子量の低いシェルを形成でき、ペースト押出成形性に優れるＴＦＥ共重合体を製造できる。仮に、工程（ｓ）において、モノマー（Ｉ）を共重合した場合、ペースト押出成形時、特に電線被覆等の高速成形時における成形物の表面平滑性が損なわれる等の可能性がある。また、水素原子を分子内に有するモノマー（Ｉ）の過剰添加を抑制できるため、耐熱性も維持できる。
【００４１】
工程（ｓ）は、重合に使用するＴＦＥの全量の８０質量％を重合反応容器に投入した以降に、連鎖移動剤を重合反応容器に添加することにより行う。
連鎖移動剤は、重合に使用するＴＦＥの全量の８０〜９５質量％を重合反応容器に投入した時点で添加することが好ましく、８５〜９５質量％を重合反応容器に投入した時点で添加することがより好ましく、８５〜９０質量％を重合反応容器に投入した時点で添加することが特に好ましく、８８〜９０質量％を重合反応容器に投入した時点で添加することが最も好ましい。
なお、「重合に使用するＴＦＥの全量の８０〜９５質量％を重合反応容器に投入した時点」とは、具体的には、「重合に使用するＴＦＥの全量の８０質量％を重合反応容器に投入した時点以降から、重合に使用するＴＦＥの全量の９５質量％超を重合反応容器に投入する前の時点まで」である。
【００４２】
連鎖移動剤は、一括添加、連続添加、断続添加のいずれにより添加してもよい。連鎖移動剤を連続添加または断続添加する場合には、少なくとも最初の添加が、上記範囲内の割合のＴＦＥを重合反応容器に投入した時点で行われ、すなわち、上記範囲内の割合のＴＦＥを重合反応容器に投入した時点で、連鎖移動剤の添加が開始され、かつ、ＴＦＥの全量が重合してしまう前までに、連鎖移動剤の全量の添加が終了することが必要である。たとえば、連鎖移動剤は、重合に使用するＴＦＥの全量の１００質量％を重合反応容器に投入した時点で添加してもよいが、投入されたＴＦＥの全量が重合する前までに、連鎖移動剤の全量の添加が終了することが必要である。
重合の進行にともなって、より分子量を低減でき、ペースト押出成形性に優れるＴＦＥ共重合体を製造できる点からは、連続添加が好ましい。
【００４３】
上記範囲の下限値以上の割合のＴＦＥを投入した時点で、連鎖移動剤を添加すると、ＴＦＥ共重合体の粒子のより外側部分のみを低分子量化できる。より外側部分のみが低分子量化されているため、ペースト押出成形時の押出圧力が下がり過ぎることがなく、押出圧力が低すぎることによる、成形物におけるミクロボイドの発生、成形物の機械的性質の低下を抑制できる。また、シェルよりも内側に位置する、分子量が高い部分（コアおよびＰＴＦＥ層）の割合が大きくなるため、ＴＦＥ共重合体のＳＳＧが大きくなり過ぎない。そのため、芯線との密着性に優れる被覆を形成でき、耐熱性にも優れるＴＦＥ共重合体が得られる。上記範囲の上限値以下の割合のＴＦＥを投入した時点で、連鎖移動剤を添加すると、シェルを充分に低分子量化できる。連続添加または断続添加の場合、連鎖移動剤の全量の添加が、重合に使用するＴＦＥの全量の９５質量％超を重合反応容器に投入する前の時点までに完了することが、シェルの低分子量化を充分に行う点から、好ましい。
【００４４】
連鎖移動剤としては、メタノールを始めとした水溶性有機化合物、メタン、エタン、プロパン等のアルカン、水素、各種ハロゲン化炭化水素などが挙げられ、特にメタノールが好ましい。
【００４５】
連鎖移動剤の添加量は、重合に使用するＴＦＥの全量を１００質量％とした場合に、０．００２〜０．３質量％が好ましく、０．００５〜０．３質量％がより好ましく、０．００６〜０．２５質量％が特に好ましい。連鎖移動剤の添加量が上記範囲の下限値以上であれば、シェルを充分に低分子量化できる。上記範囲の上限値以下であれば、粒子のより外側部分のみを低分子量化でき、ペースト押出成形時の押出圧力が下がり過ぎることがなく、押出圧力が低すぎることによる、得られる成形物におけるミクロボイドの発生、成形物の機械的性質の低下を抑制できる。
【００４６】
（モノマーの仕込み量）
ＴＦＥとモノマー（Ｉ）のトータルの仕込み量は、得られるＴＦＥ共重合体におけるＴＦＥ単位の含有量を１００ｍｏｌ％とした場合に、単位（Ｉ）の含有量が上記範囲内となるように決定する。具体的には、仕込み比（モル比）として、ＴＦＥ：モノマー（Ｉ）を１００：０．００９〜０．０１１とすることが好ましく、１００：０．０１０〜０．０１１とすることがより好ましく、１００：０．０１０とすることが特に好ましい。
【００４７】
（重合条件）
重合条件としては、工程（ｃ）〜工程（ｓ）を通じて、重合温度は１０〜９５℃が好ましく、重合圧力は０．３〜４．０ＭＰａが好ましい。工程（ｃ）および工程（ｓ）を合せた全重合時間は１００〜５２０分が好ましい。
【００４８】
乳化重合により得られる乳化分散液中のＴＦＥ共重合体の濃度は、１０〜４５質量％が好ましい。ＴＦＥ共重合体の濃度が過度に低いと、ＴＦＥ共重合体を凝析させることが困難であり、過度に高いと、凝析されなかったＴＦＥ共重合体が残り、凝析液が白濁する。ＴＦＥ共重合体の濃度は、１５〜４５質量％がより好ましく、２０〜４３質量％がさらに好ましい。
【００４９】
（凝析）
乳化重合で得られた乳化分散液からのファインパウダーの取得は、公知の方法で行える。
すなわち、ＴＦＥ共重合体を含む乳化分散液のＴＦＥ共重合体の濃度が１０〜２０質量％になるように、水で希釈するなどして調整した後、激しく撹拌して凝集させる。この際、必要に応じてｐＨを調節してもよい。また、電解質や水溶性の有機溶剤などの凝集助剤を加えて行ってもよい。
その後、適度な撹拌を行うことによって、凝集した重合体微粒子を水から分離し、得られた湿潤粉末（ウェットファインパウダー）を必要に応じて造粒および整粒し、次いで乾燥する。これによりＴＦＥ共重合体のファインパウダーが得られる。
【００５０】
乾燥は、湿潤粉末をあまり流動させない状態、好ましくは静置して行う。乾燥方法としては、真空乾燥、高周波乾燥、熱風乾燥が挙げられる。
ＴＦＥ共重合体のファインパウダーは、通常、小さな剪断力でも簡単にフィブリル化して、元の結晶構造を失う性質を有している。特に高い温度でのファインパウダー同士の接触および摩擦は、フィブリル化を進行させる傾向があり、フィブリル化の進行は、ペースト押出成形時の押出圧力の増加を防止する観点からは、好ましくない。そのため、乾燥は、１０〜２５０℃、特には１００〜２００℃で行うことが好ましい。
【００５１】
＜成形物＞
本発明の成形物は、ＴＦＥ共重合体のファインパウダーをペースト押出成形することにより得られる。
ペースト押出成形とは、ＴＦＥ共重合体のファインパウダーを潤滑剤と混合し、ＴＦＥ共重合体のファインパウダーに流動性を持たせ、これを押出成形することにより、たとえばフィルム、チューブ等の成形物を成形する方法である。
潤滑剤の混合割合は、ＴＦＥ共重合体のファインパウダーが流動性を有するように適宜選定すればよく、たとえば、ＴＦＥ共重合体のファインパウダーと潤滑剤の合計量を１００質量％とした場合、１０〜３０質量％であることが好ましく、１５〜２０質量％が特に好ましい。
潤滑剤としては、ナフサ、乾点が１００℃以上の石油系炭化水素が好ましい。
混合物には、着色を目的として顔料等の添加剤を添加してもよく、強度および導電性等の付与を目的として各種充填剤を添加してもよい。
押出成形後には、通常、公知の方法で、潤滑剤を除去する除去工程と、焼成工程とを行う。
【００５２】
ペースト押出成形により得られる成形物の形状としては、たとえばチューブ状、シート状、フィルム状、繊維状などの種々の形状が挙げられる。用途としては、チューブ、電線の被覆、シール材、多孔膜、フィルターなどが挙げられる。特に、本発明のＴＦＥ共重合体は、電線の被覆を形成する電線被覆材料に好適である。電線は、本発明のＴＦＥ共重合体を用いたペースト押出成形により、芯線の外周に被覆を形成する方法で製造できる。
【実施例】
【００５３】
以下に、実施例および比較例により本発明をより詳細に説明するが、本発明はこれらに限定されない。
各種測定方法および評価方法は下記のとおりである。
【００５４】
（Ａ）ＴＦＥ共重合体の平均一次粒子径（μｍ）：
ＴＦＥ共重合体の乳化分散液を試料とし、レーザー散乱法粒子径分布分析計（堀場製作所製、商品名「ＬＡ−９２０」）を用いて測定した。
【００５５】
（Ｂ）標準比重（ＳＳＧ）：
ＡＳＴＭ  Ｄ４８９５−０４に準拠して測定した。
１２．０ｇの試料（ファインパウダー）を計量し、内径２８．６ｍｍの円筒金型で３４．５ＭＰａで２分間保持する。これを２９０℃のオーブンへ入れて１２０℃／ｈｒで昇温する。３８０℃で３０分間保持した後、６０℃／ｈｒで降温して２９４℃で２４分間保持する。２３℃のデシケーター中で１２時間保持した後、２３℃での成形物の水に対する比重値を測定し、これを標準比重とする。ＳＳＧの値が小さいほど、分子量が大きいことを示す。
【００５６】
（Ｃ）熱不安定指数（ＴＩＩ）：
ＡＳＴＭ  Ｄ４８９５−０４に準拠して測定した。拡張比重（以下、「ＥＳＧ」と記す。）のサンプル調整は、３８０℃での保持時間を３６０分間とする以外は、上記ＳＳＧと同様に行った。
ＴＩＩ＝（ＥＳＧ−ＳＳＧ）×１０００で算出する。
ＴＩＩの値が小さいほど、３８０℃での保持時間が長くなった場合、分子量が変化しないことを示す。すなわち、耐熱性に優れることを示す。
【００５７】
（Ｄ）ペースト押出圧力（ＭＰａ）：
先に説明した方法で測定した。
【００５８】
（Ｅ）透明性および表面平滑性（成形性）：
（１）評価用試料の作製
試料（ファインパウダー）の７００ｇに、１８質量％の割合（試料と潤滑剤との合計を１００質量％とする。）で、潤滑剤である「アイソパー（登録商標）Ｈ」（Ｅｘｘｏｎ社製）を加え、１００ｒｐｍで３０分間回転させることにより、混合物を得た。該混合物を室温で８時間熟成させた。熟成後の混合物を予備成形し、芯線（ワイヤー（ニッケルメッキされている０．２０２ｍｍのストランド１９本からなり、外径が１．０１ｍｍのＡＷＧ２０））に対して、押出成形機を用いてＲＲ比が１２００の条件下に連続的に被覆した。それを２５０℃の潤滑剤除去用オーブンに通した後、４２５℃オーブンで焼成し、室温に急冷し、評価用試料とした。
（２）透明性の評価
得られた評価用試料の被覆を目視観察し、以下の「Ａ」、「Ｂ」、「Ｃ」の３段階で評価し、表２に記載した。
Ａ：被覆が透明で、ワイヤーの原色が見える外観。
Ｃ：被覆が乳白色であり、ワイヤーの原色に白味が加わり、元々の原色を確認できない外観。
Ｂ：上記「Ａ」と「Ｃ」の中間的な状況と判断される外観、または、被覆が乳白色と透明色の混ざった斑状の外観。
（３）表面平滑性の評価
得られた評価用試料を片方の手の親指と人差し指で軽く挟持し、もう一方の手で該評価用試料を３０ｃｍ程度引張って上記親指と人差し指の間を通過させ、通過させた際の上記親指と人差し指の感触（凹凸感）から、評価用試料の被覆の表面平滑性を以下の「Ａ」、「Ｂ」、「Ｃ」の３段階で評価し、表２に記載した。
Ａ：凹凸感が感じられない。
Ｂ：１〜５か所の凹凸を感じる。
Ｃ：６か所以上の凹凸を感じる。
【００５９】
（Ｆ）コモノマーに基づく単位の含有量（ｍｏｌ％）：
（１）測定用試料の作製
乾燥した試料（ファインパウダー）の１．７５ｇを直径２．８５ｃｍの円筒型中にいれ、３０秒間圧力をかけて次第に増加させて、最後の圧力が約１４７０ｋｇ/ｃｍ２（約１４４ＭＰａ）になるようにし、この最終圧力をかけたまま２分間保持し、測定用試料を得た。測定用試料の赤外線スペクトルを測定した。
（２）コモノマーがＰＦＢＥの場合
以下の式よりＰＦＢＥに基づく単位の含有量を質量基準で求めた。その後、モル基準に換算した。
ＰＦＢＥ含有量（質量％）＝（Ｓａ／Ａａ）×（Ａｓ／Ｓｓ）×０．０３
Ｓａ：試料の波長１１．３６μｍ付近の吸光度のピークの面積
Ａａ：試料の波長１０．７μｍにおける吸光度
Ｓｓ：標準試料（ＰＦＢＥ含有量既知）の波長１１．３６μｍ付近の吸光度のピーク面積
Ａｓ：標準試料の波長１０．７μｍにおける吸光度
（３）コモノマーがＨＦＰの場合
以下の式よりＨＦＰに基づく単位の含有量を質量基準で求めた。その後、モル基準に換算した。
ＨＦＰ含有量（質量％）＝（Ａ１／Ａ２）×（ＡＳ２／ＡＳ１）×０．１２６
Ａ１：試料の波長１０．１８μｍにおける吸光度
Ａ２：試料の波長１０．７μｍにおける吸光度
ＡＳ１：標準試料（ＨＦＰ含有量既知）の波長１０．１８μｍにおける吸光度
ＡＳ２：標準試料の１０．７μｍにおける吸光度
（４）コモノマーがＣＴＦＥの場合
ＣＴＦＥに基づく単位の含有量は、特公平４−３７６５号公報記載の方法に準じて、９５７ｃｍ−１における吸光度／２３６０ｃｍ−１における吸光度の比の値に０．５８を乗じて、質量基準で求め、その後、モル基準に換算した。
【００６０】
（Ｇ）電線引き抜き強度：
（１）電線の作製
ふるいがけしたファインパウダーの７００ｇをガラス製ボトルに入れた。該ボトルに、後述する押出条件での押出圧力が２７ＭＰａとなるようにナフサを１３３〜１６４ｇ（ファインパウダーとナフサの合計を１００質量％とした場合、１６〜１９質量％に相当。）注ぎ込んで蓋をし、これをボールミルに乗せて３０分間攪拌し、混合物を得た。
次に予備成形および押出加工を行うに先立って、上記混合物を２４℃で８時間熟成させた。
熟成させた混合物を予備成形してロッドを生じさせた後、このロッドをラム式のペースト押出成形機のバレルに仕込み、バレルをマスターダイスで閉じた。
押出機のラムにより、上記ロッド（ペースト）を押出機の先端部のダイス（内径２．０ｍｍ）に通し、ラム速度３．０ｍｍ／分で、芯線（ワイヤー）に面するように押出し、連続的に被覆した。ワイヤーとしては、ニッケルメッキされている外径０．２０２ｍｍのストランド１９本からなり、外径が１．０１ｍｍのＡＷＧ２０規格のものを用いた。
ＲＲ比は、押出機のラム部面積Ｓ１と先端部吐出面積Ｓ２との比で表わされるが、電線押出の場合、ロッドの中心部にワイヤーが通るため、Ｓ１、Ｓ２ともに、外円の面積からワイヤー部分の円の面積を差し引いたドーナツ型の部分の面積となる。Ｓ１の外円の直径は６０．１ｍｍ、Ｓ１の内円（ワイヤー部分）の直径は１２．０ｍｍである。Ｓ２の外円の直径は２．０ｍｍ、Ｓ２の内円（ワイヤー部分）の直径は１．０１ｍｍである。これらの値からＲＲを算出するとＲＲ＝Ｓ１／Ｓ２＝１１６４となる。
その後、長さ１．７ｍのナフサ除去用オーブンに通した後、長さ１．７ｍの焼成用オーブンに通した。各オーブンに通す際の速度（ワイヤー速度）は、２．５ｍ／分とした。
このようにして得られた電線を室温で冷却し、先端から２５ｍ以降の部分から、長さ１４０ｍｍの電線を３本切り出した。電線の被覆の厚みは、約５００μｍとした。
ナフサ除去用オーブンは、１４０℃、１６０℃、２１０℃の各温度ゾーンを有し、焼成用オーブンは、３４０℃、３６０℃、４２０℃の各温度ゾーンを有する。
【００６１】
（２）測定方法
上記（１）で切り出した長さ１４０ｍｍの３本の電線のそれぞれについて、一方の端部から４０ｍｍまでの部分の被覆を剥がし、４０ｍｍの長さのワイヤーを露出させ、３本の測定用試料を作製した。そして、引張試験機（ＡＳＴＭ  Ｄ６３８に記載されている装置）を用いて、クロスヘッドの速度５０ｍｍ／ｍｉｎの条件において、測定用試料に対して、ワイヤーを被覆から引き抜く力を加え、その際の応力−ひずみ曲線を得た。そして、該曲線における応力のピーク値を求めた。なお、測定は３本の測定用試料についてそれぞれ行い、３本について得られたピーク値の平均値を電線引き抜き強度とし、表２に記載した。
具体的には、下記のように行った。
図１（ａ）に示すように、クランプ取付板１１と測定試料保持板１２とを有する金属製の測定補助板１０を用意した。クランプ取付板１１に対して、測定試料保持板１２は、垂直配置されている。
測定試料保持板１２には、測定用試料のワイヤーは通ることができ、被覆が形成された部分は通ることのできないサイズの貫通孔１３を形成した。該貫通孔１３の内径は、ワイヤーの直径の１．０５〜１．１倍とした。
ついで、図１（ｂ）に示すように、上記測定補助板１０を用いて、測定用試料２０を引張試験機にセットした。
すなわち、測定補助板１０を、クランプ取付板１１が上方、測定試料保持板１２が下方となるように位置させ、測定用試料２０のワイヤー２１の部分を貫通孔１３の上方から下方に通した。これにより、測定用試料２０において被覆２２が形成された部分は、貫通孔１３より上方に位置する。ついで、貫通孔１３から下方に出ているワイヤー２１を引張試験機の下部クランプ３１で挟み、一方、測定補助板１０のクランプ取付部１１を引張試験機の上部クランプ３２で挟み、図１（ｂ）のようにセットした。なお、下部のクランプ３１でワイヤー２１を挟む時には、ワイヤー２１を潰さないように注意を払った。
そして、張力モードにて、クロスヘッドの速度を上述のとおり５０ｍｍ／ｍｉｎに設定して、測定用試料に対して、ワイヤーを被覆から引き抜く力を加え、応力−ひずみ曲線を記録した。
なお、測定補助板１０としては、このような測定の間に変形せず、測定用試料を安定に保持できるものを使用した。
【００６２】
（実施例１）
邪魔板、撹拌機を備えた、１００Ｌのステンレス鋼製オートクレーブに、乳化剤として旭硝子(株)製のＥＥＡの４ｇ、安定化助剤としてパラフィンワックスの５７０ｇ、脱イオン水の６０リットルを仕込んだ。オートクレーブを窒素置換した後減圧にして、モノマー（Ｉ）としてＰＦＢＥ５．６ｇを仕込んだ。更にＴＦＥで０．１５ＭＰａまで加圧し、撹拌しながら７０℃に昇温した。次いでＴＦＥを１．８６ＭＰａまで昇圧し、重合開始剤としてジコハク酸過酸化物の５．０ｇと過硫酸アンモニウムの０．２１ｇを注入した。なお、ジコハク酸過酸化物としてはその溶液（８０質量％濃度）を用い、ジコハク酸過酸化物の正味量として５．０ｇを添加した。０．０２ＭＰａの内圧降下を確認の後、内圧を１．８６ＭＰａに保つようにＴＦＥを添加しながら重合を進行させた。重合初期ではＰＦＢＥの重合が進行し、内圧の低下がほとんど見られず、ＴＦＥの連続的な添加に至るまで２２分の時間を要した。
本初期反応完了後、ＴＦＥを２．６ｋｇ添加したところで、ＥＥＡ１８５ｇを重合槽に追加添加し、反応を継続させた。ＴＦＥを２３．１ｋｇまで添加したところで、一旦ＴＦＥの添加を停止し、重合槽内圧が０．４０ＭＰａとなるまで重合槽内のＴＦＥを消費させた。
重合槽内圧が０．４０ＭＰａに低下したところで、過硫酸アンモニウムの６．３ｇと連鎖移動剤としてメタノールの８．４ｇを１０分間かけて連続的に重合槽に添加した。また、メタノールの添加を開始後、ＴＦＥの添加も開始し、メタノールを添加している間も、ＴＦＥの添加は継続した。その後は内圧を０．４０ＭＰａに保つようにＴＦＥを添加しながら重合を進行させた。また、ＴＦＥの添加量が２５．７ｋｇになったところで反応を終了させた。重合時間は３時間２１分であった。
表１に実施例１の実施条件を示す。
なお、メタノールの添加は、ＴＦＥの全量２５．７ｋｇのうち、２３．１ｋｇを投入した時点で行った。すなわち、ＴＦＥの全量の９０質量％を重合反応容器に投入した時点で、メタノールを添加した。表１には「添加時期」として記載する。
【００６３】
得られたＴＦＥ共重合体の乳化分散液を冷却し、上澄みのパラフィンワックスを除去した。乳化分散液の固形分濃度（ＴＦＥ共重合体の濃度）は約２９質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。実施例１のファインパウダーは、耐熱性、電線引き抜き強度、表面平滑性、透明性に優れ、耐熱電線の被覆に必要とされる物性をバランスよく高レベルで有していた。
【００６４】
（実施例２）
ＰＦＢＥの仕込み量を６．２ｇとする以外は、実施例１にしたがって重合反応を進行させた。重合初期でのＰＦＢＥを消費するまでの初期反応時間には２８分要した。また、重合時間は３時間４０分であった。表１に実施例２の実施条件を示す。
得られたＴＦＥ共重合体の乳化分散液を冷却し、上澄みのパラフィンワックスを除去した。乳化分散液の固形分濃度は約２８質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。実施例２のファインパウダーは、耐熱性、電線引き抜き強度、表面平滑性、透明性に優れ、耐熱電線の被覆に必要とされる物性をバランスよく高レベルで有していた。
【００６５】
（実施例３）
ＰＦＢＥの仕込み量を７．１ｇとする以外は、実施例１にしたがって重合反応を進行させた。重合初期でのＰＦＢＥを消費するまでの初期反応時間は２８分の時間を要した。また、重合時間は３時間４７分であった。表１に実施例３の実施条件を示す。
得られたＴＦＥ共重合体の乳化分散液を冷却し、上澄みのパラフィンワックスを除去した。乳化分散液の固形分濃度は約２９質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。実施例３のファインパウダーは、耐熱性、電線引き抜き強度、表面平滑性、透明性に優れ、耐熱電線の被覆に必要とされる物性をバランスよく高レベルで有していた。
【００６６】
（実施例４）
邪魔板、撹拌機を備えた、１００Ｌのステンレス鋼製オートクレーブに、乳化剤として実施例１で使用したものと同じＥＥＡの１１８ｇ、安定化助剤としてパラフィンワックスの５７０ｇ、脱イオン水の６０リットルを仕込んだ。オートクレーブを窒素置換した後減圧にして、モノマー（Ｉ）としてパーフルオロヘキシルエチレン８．７ｇを仕込んだ。更にＴＦＥで０．１５ＭＰａまで加圧し、撹拌しながら７０℃に昇温した。次いでＴＦＥを１．８６ＭＰａまで昇圧し、ジコハク酸過酸化物の５．０ｇと過硫酸アンモニウムの０．２１ｇを注入した。なお、ジコハク酸過酸化物としてはその溶液（８０質量％濃度）を用い、ジコハク酸過酸化物の正味量として５．０ｇを添加した。０．０２ＭＰａの内圧降下を確認の後、内圧を１．８６ＭＰａに保つようにＴＦＥを添加しながら重合を進行させた。重合初期ではパーフルオロヘキシルエチレンの重合が進行し、内圧の低下がほとんど見られず、ＴＦＥの連続的な添加に至るまで９分の時間を要した。
本初期反応完了後、ＴＦＥを２．６ｋｇ添加したところで、ＥＥＡ１６８ｇを重合槽に追加添加し、反応を継続させた。その後、ＴＦＥを２１．５ｋｇまで添加したところで、一旦ＴＦＥの添加を停止し、重合槽内圧が０．７７ＭＰａとなるまで重合槽内のＴＦＥを消費させた。重合槽内圧が０．７７ＭＰａに低下したところで、過硫酸アンモニウムの６．３ｇと連鎖移動剤としてメタノールの８．４ｇを１０分間かけて連続的に重合槽に添加した。この間も、ＴＦＥの添加は継続した。その後は内圧を０．７７ＭＰａに保つようにＴＦＥを添加しながら重合を進行させた。ＴＦＥの添加量が２５．７ｋｇになったところで反応を終了させた。重合時間は２時間８分であった。
表１に実施例４の実施条件を示す。
なお、メタノールの添加は、ＴＦＥの全量２５．７ｋｇのうち、２１．５ｋｇを投入した時点で行った。すなわち、ＴＦＥの全量の８４質量％を重合反応容器に投入した時点で、メタノールを添加した。表１には「添加時期」として記載する。
【００６７】
得られたＴＦＥ共重合体の乳化分散液を冷却し、上澄みのパラフィンワックスを除去した。乳化分散液の固形分濃度は約３０質量％であった。また、乳化分散液中のＴＦＥ共重合体の平均一次粒子径を表２に示す。
該乳化分散液を純水で濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。実施例４のファインパウダーは、耐熱性、電線引き抜き強度、表面平滑性、透明性に優れ、耐熱電線の被覆に必要とされる物性をバランスよく高レベルで有していた。
【００６８】
（比較例１）
ＰＦＢＥの仕込み量を１２．４ｇとする以外は、実施例１にしたがって重合反応を進行させた。重合初期でのＰＦＢＥを消費するまでの初期反応時間は５０分の時間を要した。また、重合時間は４時間１０分であった。表１に比較例１の実施条件を示す。
得られたＴＦＥ共重合体の乳化分散液を冷却し、上澄みのパラフィンワックスを除去した。乳化分散液の固形分濃度は約２９質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。比較例１のファインパウダーは、コア変性量が大きく、そのため、平均一次粒子径が小さく、ペースト押出圧力が高く、電線成形時の押出安定性に劣った。そのため、表面平滑性が劣り、透明性も劣った。
【００６９】
（比較例２）
ＰＦＢＥの仕込み量を５．０ｇとする以外は、実施例１にしたがって重合反応を進行させた。重合初期でのＰＦＢＥを消費するまでの初期反応時間は１８分の時間を要した。また、重合時間は２時間５３分であった。表１に比較例２の実施条件を示す。
得られたＴＦＥ共重合体の乳化分散液を冷却し、上澄みのパラフィンワックスを除去した。乳化分散液の固形分濃度は約２９質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。比較例２のファインパウダーは、コアの変性が不充分であるため、電線成形時の押出安定性が悪く、表面平滑性が劣った。また、白点クラックが生じ、透明性も劣った。
【００７０】
（比較例３）
邪魔板、撹拌機を備えた、１００Ｌのステンレス鋼製オートクレーブに、乳化剤としてパーフルオロオクタン酸アンモニウム（以下、「ＡＰＦＯ」とも記す。）の８ｇ、安定化助剤としてパラフィンワックスの５７０ｇ、脱イオン水の６０リットルを仕込んだ。オートクレーブを窒素置換した後減圧にして、ＰＦＢＥ１５ｇを仕込んだ。更にＴＦＥで０．１５ＭＰａまで加圧し、撹拌しながら８０℃に昇温した。次いでＴＦＥを１．９６ＭＰａまで昇圧し、重合開始剤としてジコハク酸過酸化物の１２．８ｇと過硫酸アンモニウムの０．６４ｇを注入した。なお、ここでジコハク酸過酸化物としてはその溶液（８０質量％濃度）を用い、ジコハク酸過酸化物の正味量として１２．８ｇを添加した。０．０２ＭＰａの内圧降下を確認の後、ＴＦＥで内圧を１．９６ＭＰａに維持し、ＴＦＥの添加量が０．２ｋｇの時点から、ＡＰＦＯの７７ｇを約５０分かけて添加した。オートクレーブ内圧は、重合進行と共に、１．１０ＭＰａまで下げた。
ＴＦＥの添加量が２７ｋｇになった時点で、ＨＦＰを６９ｇ添加し、オートクレーブ内圧を、１．６７ＭＰａに保持した。また、重合開始剤としてジコハク酸過酸化物の６．４ｇと過硫酸アンモニウム０．３２ｇを注入した。ＴＦＥの添加量が３０ｋｇになったところで反応を終了させた。重合時間は２時間９分であった。なお、ここでジコハク酸過酸化物としてはその溶液（８０質量％濃度）を用い、ジコハク酸過酸化物の正味量として６．４ｇを添加した。
表１に比較例３の実施条件を示す。
なお、ＨＦＰの添加は、ＴＦＥの全量３０ｋｇのうち、２７ｋｇを投入した時点で行った。すなわち、ＴＦＥの全量の９０質量％を重合反応容器に投入した時点で、ＨＦＰを添加した。表１には「添加時期」として記載する。
【００７１】
得られたＴＦＥ共重合体の乳化分散液を冷却し、上澄みのパラフィンワックスを除去した。乳化分散液の固形分濃度は約３１質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。比較例３のファインパウダーは、コア変性量が大きく、そのため、平均一次粒子径が小さく、ペースト押出圧力が高く、電線成形時の押出安定性に劣った。また、表面平滑性も劣った。
なお、比較例３について、表２中のコモノマーに基づく単位の含有量は、ＰＦＢＥに基づく単位の含有量とＨＦＰに基づく単位の含有量の合計である。
【００７２】
（比較例４）
邪魔板、撹拌機を備えた、１００Ｌのステンレス鋼製オートクレーブに、乳化剤としてＡＰＦＯの１７６ｇ、安定化助剤としてパラフィンワックスの７５０ｇ、脱イオン水６０リットルを仕込んだ。オートクレーブを窒素置換した後減圧にして、ＣＴＦＥの９ｇを仕込んだ。更にＴＦＥで０．１５ＭＰａまで加圧し、撹拌しながら７５℃に昇温した。次いでＴＦＥを０．７４ＭＰａまで昇圧し、重合開始剤としてジコハク酸過酸化物の４．１ｇと過硫酸アンモニウム０．２１ｇを注入した。なお、ここでジコハク酸過酸化物としてはその溶液（８０質量％濃度）を用い、ジコハク酸過酸化物の正味量として４．１ｇを添加した。約１０分ほどで内圧が０．７２ＭＰａまで降下した。オートクレーブ内圧を０．７４ＭＰａに保つようにＴＦＥを添加しながら重合を進行させた。
ＴＦＥの添加量が２７ｋｇになった時点から、ＣＴＦＥを複数回に分けて添加した。この複数回の添加量の合計は５６ｇとした。ＴＦＥの添加量が２９ｋｇになったところで反応を終了させた。重合時間は３時間７分であった。
表１に比較例４の実施条件を示す。
なお、ＣＴＦＥの２回目の添加は、ＴＦＥの全量２９ｋｇのうち、２７ｋｇを投入した時点で行った。すなわち、ＴＦＥの全量の９３質量％を重合反応容器に投入した時点で、ＣＴＦＥを添加した。表１には「添加時期」として記載する。
【００７３】
得られたＴＦＥ共重合体の乳化分散液を冷却し、上澄みのパラフィンワックスを除去した。乳化分散液の固形分濃度は約３１質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。比較例４のファインパウダーは、コモノマーとしてＣＴＦＥを用いたため、耐熱性が非常に劣った。
なお、比較例４について、表２中のコモノマーに基づく単位の含有量は、コアにおけるＣＴＦＥに基づく単位の含有量と、シェルにおけるＣＴＦＥに基づく単位の含有量の合計である。
【００７４】
（比較例５）
メタノールの添加をＴＦＥの全量２５．７ｋｇのうち、１９．９ｋｇを投入した時点で行う以外は、実施例２にしたがって重合反応を進行させた。すなわち、ＴＦＥの全量の７７質量％を重合反応容器に投入した時点で、メタノールを添加した。重合初期でのＰＦＢＥを消費するまでの初期反応時間は２５分を要した。また、重合時間は３時間３２分であった。表１に比較例５の実施条件を示す。
得られたＴＦＥ共重合体の乳化分散液を冷却し、上澄みのパラフィンワックスを除去した。乳化分散液の固形分濃度は約２９質量％であった。また、乳化分散液中のＴＦＥ共重合体の平均一次粒子径を表２に示す。
該乳化分散液を純水で固形分濃度１２質量％に希釈し、３０℃に調整して撹拌し、ウエットのファインパウダーを取得、乾燥した。
得られたＴＦＥ共重合体ファインパウダーのＳＳＧ、ＴＩＩ、ペースト押出圧力、電線引き抜き強度を表２に示す。比較例５のファインパウダーは、連鎖移動剤の添加時期が早く、得られるＴＦＥ共重合体の分子量が低下するため、ＳＳＧが大きく、電線との密着強度が不充分で、電線引き抜き強度が低かった。
【００７５】
【表１】
2015232082.tif 000002
【００７６】
【表２】
2015232082.tif 000003
【産業上の利用可能性】
【００７７】
本発明のペースト押出成形用ＴＦＥ共重合体は、高速、かつ、高ＲＲ比でのペースト押出成形においても、低い押出圧力で表面平滑性に優れる成形物を成形でき、電線の被覆に用いた場合には、芯線との密着性に優れる成形物を形成でき、耐熱性にも優れる。よって、チューブ、電線の被覆、シール材、多孔膜、フィルター等をペースト押出成形する用途に好適に使用される。
【図１】
2015232082.tif 000004